РЕГЕНЕРАЦИЯ КАТАЛИЗАТОРА ДЕГИДРОГЕНИЗАЦИИ АЛКАНА ОКСИХЛОРИРОВАНИЕМ С НИЗКИМ СОДЕРЖАНИЕМ ХЛОРА

1. Способ сокращения времени обработки выдержкой на воздухе в процессе регенерации, включающий:
(i) удаление поверхностных углеродных соединений с галлиевого катализатора дегидрогенизации алкана в процессе выжигания с использованием a топливного газа;
(ii) кондиционирование галлиевого катализатора дегидрогенизации алкана после (i) путем обработки выдержкой на воздухе при температуре от 660 градусов Цельсия (°C) до 850°C с (iii) потоком кислородсодержащего газа, содержащего (iv) источник хлора от 0,1 до 100 частей на миллион по объему (ч./млн. об.), выбранного из хлора, соединения хлора или их комбинации; и
достижение предварительно заданного процента конверсии алкана для галлиевого катализатора дегидрогенизации алкана подвергаемого процессу регенерации, включающему выдержку на воздухе, с использованием этапов от (i) до (iv) по меньшей мере на от 10% до 50% быстрее при обработке выдержкой на воздухе, чем время, необходимое для достижения того же самого предварительно заданного процента конверсии алкана для галлиевого катализатора дегидрогенизации алкана, подвергаемого процессу регенерации, включающему выдержку на воздухе, с использованием этапов от (i) до (iii), но без (iv).
2. Способ по п. 1, отличающийся тем, что кондиционирование галлиевого катализатора дегидрогенизации алкана после этапа (i) обработкой выдержкой на воздухе включает использование (iii) с источником хлора от 5 до 90 ч./млн. об.; или
при том, что кондиционирование галлиевого катализатора дегидрогенизации алкана после этапа (i) обработкой выдержкой на воздухе включает использование (iii) с источником хлора от 21 до 61 ч./млн.об.
3. Способ по п. 2, отличающийся тем, что кондиционирование галлиевого катализатора дегидрогенизации алкана после этапа (i) обработкой выдержкой на воздухе включает кондиционирование галлиевого катализатора дегидрогенизации алкана при температуре из диапазона от 680°C до 770°C.
-1
4. Способ по п. 1, отличающийся тем, что достижение предварительно заданного процента конверсии алкана 10 процентов при среднечасовой скорости подачи сырья 100 час и температуре реакции 620°C для галлиевого катализатора дегидрогенизации алкана происходит на от 26 до 33% быстрее при обработке выдержкой на воздухе для галлиевого катализатора дегидрогенизации алкана, подвергаемого процессу регенерации, включающему выдержку на воздухе с использованием этапов от (i) до (iv), по сравнению с галлиевым катализатором дегидрогенизации алкана, подвергаемым процессу регенерации, включающему выдержку на воздухе с использованием этапов от (i) до (iii), но без этапа (iv); или
1
при том, что достижение предварительно заданного процента конверсии алкана 15 при среднечасовой скорости подачи сырья 100 час- и температуре реакции 620°C для галлиевого катализатора дегидрогенизации алкана происходит на от 22 до 26% быстрее при обработке выдержкой на воздухе для галлиевого катализатора дегидрогенизации алкана, подвергаемого процессу регенерации, включающему выдержку на воздухе с использованием этапов от (i) до (iv), по сравнению с галлиевым катализатором дегидрогенизации алкана, подвергаемым процессу регенерации, включающему выдержку на воздухе с использованием этапов от (i) до (iii), но без этапа (iv); или
-1
при том, что достижение предварительно заданного процента конверсии алкана 20 процентов при среднечасовой скорости подачи сырья 100 час и температуре реакции 620°C для галлиевого катализатора дегидрогенизации алкана происходит на от 27 до 31% быстрее при обработке выдержкой на воздухе для галлиевого катализатора дегидрогенизации алкана, подвергаемого процессу регенерации, включающему выдержку на воздухе с использованием этапов от (i) до (iv), по сравнению с галлиевым катализатором дегидрогенизации алкана, подвергаемым процессу регенерации, включающему выдержку на воздухе с использованием этапов от (i) до (iii), но без (iv); или
-1
при том, что достижение предварительно заданного процента конверсии алкана 22 процента при среднечасовой скорости подачи сырья 100 час и температуре реакции 620°C для галлиевого катализатора дегидрогенизации алкана происходит на от 22 до 26% быстрее при обработке выдержкой на воздухе для галлиевого катализатора дегидрогенизации алкана, подвергаемого процессу регенерации, включающему выдержку на воздухе с использованием этапов от (i) до (iv), по сравнению с галлиевым катализатором дегидрогенизации алкана, подвергаемым процессу регенерации, включающему выдержку на воздухе с использованием этапов от (i) до (iii), но без (iv).
2
3
5. Способ по п. 1, отличающийся тем, что галлиевый катализатор дегидрогенизации алкана содержит промотор на основе платины (Pt) и необязательный промоторный металл на носителе катализатора, выбранном из группы, состоящей из оксида алюминия (AlO), диоксида кремния, композитов диоксид кремния-оксид алюминия, оксида алюминия, модифицированного редкоземельным элементом, и их комбинаций.
6. Способ по п. 5, отличающийся тем, что необязательный промоторный металл представляет собой калий (К).
7. Способ по п. 6, отличающийся тем, что промотор на основе Pt предусматривает содержание Pt от 0,1 до 500 частей на миллион (ч./млн.) относительно общей массы катализатора и необязательный промотор предусматривает содержание К от 0 до 1 % мас. относительно общей массы катализатора.
2
8. Способ по п. 1, отличающийся тем, что соединение хлора выбрано из группы, состоящей из хлорированных углеводородов, газообразной HCl, газообразного хлора (Cl) и их комбинаций.
9. Способ по любому из пп. 1-8, отличающийся тем, что источник хлора представляет собой монохлорэтан.
10. Способ по любому из пп. 1-8, отличающийся тем, что предварительно заданный процент конверсии алкана задан для пропана.